АЛЮМИНИЕВАЯ БРОНЗА
ALUMINIUM BRONZE

Изобретение относится к области металлургии и касается составов алюминиевой бронзы, которая может быть использована в приборостроении, автомобилестроении.
Известна алюминиевая бронза, содержащая, мас.%: алюминий 5,0-15,0; железо 1,0-8,0; кремний 1,0-5,0; никель 0,3-8,0; титан 0,1-3,0; цирконий 0,1-4,0; марганец 0,1-4,0; медь - остальное [1].
Задача изобретения состоит в повышении пластичности алюминиевой бронзы.
Технический результат достигается тем, что алюминиевая бронза, содержащая алюминий, железо, кремний, никель, титан, цирконий, марганец, медь, дополнительно включает индий и германий при следующем соотношении компонентов, мас.%: алюминий 10,0-15,0; железо 0,01-0,03; кремний 0,01-0,03; никель 0,3-0,5; титан 0,01-0,03; цирконий 0,1-0,2; марганец 0,01-0,03; индий 0,5-1,0; германий 0,01-0,03; медь - остальное.
В таблице приведены составы алюминиевой бронзы.
Таблица
Компоненты
Состав, мас.%
1
2
3
Алюминий
10,0
12,5
15,0
Железо
0,01
0,02
0,03
Кремний
0,01
0,02
0,03
Никель
0,5
0,4
0,3
Титан
0,01
0,02
0,03
Цирконий
0,1
0,15
0,2
Марганец
0,03
0,02
0,01
Индий
1,0
0,75
0,5
Германий
0,01
0,02
0,03
Медь
остальное
остальное
остальное
Относительное удлинение, %
~10
~10
~10
В составе алюминиевой бронзы компоненты проявляют себя следующим образом. Алюминий снижает плотность сплава. Индий и галлий увеличивают пластичность алюминиевой бронзы. Индий тормозит процессы окисления. Титан, цирконий, кремний, марганец и железо способствуют измельчению структурных составляющих сплава.
Выплавка алюминиевой бронзы может быть проведена в тигельных и шахтных индукционных печах, футерованных шамотом.
Источники информации
1. JP 2001-240924, C22C 9/01, 2001.